(57)【要約】      （修正有）【課題】充放電によって積層電極体が膨張した場合であっても電池缶が外方に膨らむような変形が生じるのを抑制して、信頼性とサイクル特性とを飛躍的に向上させることができる積層型電池を提供する。【解決手段】積層電極体４の積層方向における２つの最外周面４ａと、この最外周面４ａと対応する電池缶の内面との間には、最外周面４ａと同形状を成し且つ最外周面４ａと接触する押圧板３１と、最外周面４ａと同形状を成し且つ電池缶の内面と接触する支持板３２と、この支持板３２と上記押圧板３１との間に配置されるゴム３３と、を備えることを特徴とする。【選択図】図１０
2009004361.tif 000002
【特許請求の範囲】
【請求項１】
正極と負極とがセパレータを介して複数積層された積層電極体を有し、この積層電極体と電解液とが有底方形筒状の電池缶内に配置されると共に、上記電池缶の開口部には電池缶の内部を封口するための電池蓋が設けられる積層型電池において、
上記積層電極体の積層方向における２つの最外周面の少なくとも一方の面と、この面と対応する上記電池缶の内面との間には、上記最外周面と略同形状か、それよりも大きな形状を成し且つ当該最外周面と接触する押圧板と、上記電池缶の内面と接触する支持板と、この支持板と上記押圧板との間に配置される加圧部材と、から成る加圧手段が配置されていることを特徴とする積層型電池。
【請求項２】
上記２つの最外周面と、これらの面と各々対応する上記電池缶の内面との間には、それぞれ上記加圧手段が設けられている、請求項１に記載の積層型電池。
【請求項３】
上記支持板が上記最外周面と略同形状を成す、請求項１又は２に記載の積層型電池。
【請求項４】
上記加圧部材、上記支持板、及び上記押圧板が、実質的に耐電解液性である、請求項１〜３のいずれか１項に記載の積層型電池。
【請求項５】
上記加圧部材が内部に不活性ガスが封入された加圧袋から成る、請求項１〜４のいずれか１項に記載の積層型電池。
【請求項６】
上記加圧袋はラミネート樹脂から成る、請求項５に記載の積層型電池。
【請求項７】
上記加圧部材が弾性体から成る、請求項１〜４のいずれか１項に記載の積層型電池。
【請求項８】
上記加圧部材が１つである場合には、上記押圧板の中央部に配置される、請求項１〜７のいずれか１項に記載の積層型電池。
【請求項９】
上記加圧部材が絶縁性の場合に、上記押圧板及び上記支持板として、ニッケル金属板、表面がニッケルめっきされた金属板、表面が樹脂もしくはセラミックでコーティングされた金属板、樹脂板、或いはセラミック板を用いる、請求項１〜８のいずれか１項に記載の積層型電池。
【請求項１０】
上記加圧部材が非絶縁性の場合に、上記押圧板及び／又は上記支持板として、表面が絶縁性樹脂もしくは絶縁性セラミックでコーティングされた金属板、絶縁性樹脂板、或いは絶縁性セラミック板を用いる、請求項１〜８のいずれか１項に記載の積層型電池。
【請求項１１】
上記電池缶および電池蓋を含んで構成される外装体が、１枚または複数枚の金属板を立体状に組み立てて辺縁部を溶接して構成されている、請求項１〜１０のいずれか１項に記載の積層型電池。
【請求項１２】
上記外装体を構成する６面のうち、上記積層電極体の積層方向における２つの最外周面と対応する２面が、互いに分離した別の金属板で構成されている、請求項１１に記載の積層型電池。
【請求項１３】
加圧前の上記積層電極体と上記加圧手段との厚みの合計が、上記外装体の奥行より大である、請求項１１または１２に記載の積層型電池。
【請求項１４】
加圧前の上記積層電極体と上記加圧手段との厚みの合計が、上記外装体の奥行の１０３〜１１５％である、請求項１３に記載の積層型電池。
【請求項１５】
上記請求項１１〜１４のいずれか１項に記載の外装体を構成する金属板の内側に上記積層電極体を配置し、上記積層電極体の積層方向における２つの最外周面と対応する２面を両側から加圧し、少なくとも１辺を溶接することを特徴とする積層型電池の製造方法。
【発明の詳細な説明】
【技術分野】
【０００１】
本発明は積層型電池に関し、特に、ロボット、電気自動車、バックアップ電源などに使用される角型の積層型電池に関する。
【背景技術】
【０００２】
近年、電池は、携帯電話、ノートパソコン、ＰＤＡ等の移動情報端末の電源のみならず、ロボット、電気自動車、バックアップ電源などに使用されるようになってきており、さらなる高容量化が要求されるようになってきている。このような要求に対し、リチウムイオン二次電池は、高いエネルギー密度を有し、高容量であるので、上記のような駆動電源として広く利用されている。
【０００３】
このようなリチウムイオン二次電池の電池形態としては、大別して、渦巻状の電極体を有底円筒状の外装体に封入した円筒型のものと、方形状電極を複数積層した積層電極体を外装体に封入した積層型（角型）のものとがある。これらリチウムイオン二次電池のうち後者の電池の積層電極体の具体的な構成は、正極リードを有するシート状の正極と、負極リードを有するシート状の負極とを、負極と実質的に同形状の方形状のセパレータを介して必要な数だけ積層した構造となっている。
【０００４】
ここで、上記積層型のリチウムイオン二次電池は、積層電極体に一定の加圧力を付与しなければ、高い放電容量が得にくいという特徴を有している。これは加圧力を付与すれば、活物質と集電体との密着性、つまり集電性を向上させうるという機能が十分に発揮されることによるものである。このようなことを考慮して、積層電極体を積層方向に加圧すべく、一方の面が凸レンズ形状で他面が平面形状の加圧部材を積層電極体と電池缶との間に配置し、平面形状の面を積層電極体の少なくとも一方の面に当接し、凸レンズ形状の面を電池缶の内面に当接させるような提案がなされている（下記特許文献１参照）。このような構成であれば、強度の低い極板を多層に積層するような電池であっても、簡単な構造で積層電極体全体に均一に加圧力を付与することができる。
【０００５】
【特許文献１】特開平１０−５５８２３号公報
【発明の開示】
【発明が解決しようとする課題】
【０００６】
しかしながら、上記構成の電池であれば、以下に示すような不都合が生じる。即ち、上述の如く、近年、電池の高エネルギー密度化が進むにつれて、構成部材の軽量化、薄型化が進んでおり、これに伴って電池缶の厚みも小さくなる傾向にある。その一方、上記従来の技術では、加圧部材の凸側面を電池缶の内面に当接させているため、加圧部材と電池缶との接触が点接触となる。このため、長期間保存したり、充放電によって積層電極体が膨張した場合には、加圧部材と電池缶との点接触部分に集中的に力が加わることになる。この結果、当該点接触部分の電池缶が外方に膨らむような変形が生じ、規定の電池外形を留めることができなくなる結果、電池の信頼性を損なうことになる。また、点接触部分の電池缶が外方に膨らむと、積層電極体に適正な圧力を加えるという機能を十分に発揮することができなくなるため、サイクル特性が低下する。特に、積層電極体に十分な圧力を加えることが必須とされる１０Ｉｔレベルのハイレートで充放電を行なった場合には、サイクル特性が著しく低下するといった課題を有していた。
【０００７】
本発明は、このようなことを考慮してなされたものであって、長期間保存したり、充放電によって積層電極体が膨張した場合であっても、電池缶が外方に膨らむような変形が生じるのを抑制して、信頼性とサイクル特性（特に、ハイレートで充放電を行なったときのサイクル特性）とを飛躍的に向上させることができる積層型電池を提供することを目的とする。
【課題を解決するための手段】
【０００８】
上記目的を達成するために、本発明は、正極と負極とがセパレータを介して複数積層された積層電極体を有し、この積層電極体と電解液とが有底方形筒状の電池缶内に配置されると共に、上記電池缶の開口部には電池缶の内部を封口するための電池蓋が設けられる積層型電池において、上記積層電極体の積層方向における２つの最外周面の少なくとも一方の面と、この面と対応する上記電池缶の内面との間には、上記最外周面と略同形状か、それよりも大きな形状を成し且つ当該最外周面と接触する押圧板と、上記電池缶の内面と接触する支持板と、この支持板と上記押圧板との間に配置される加圧部材と、から成る加圧手段が配置されていることを特徴とする。
【０００９】
積層電極体の最外周面と電池缶の内面との間に、最外周面と接触する押圧板と、電池缶の内面と接触する支持板と、支持板と押圧板との間に配置される加圧部材とを備えていれば、加圧部材により加圧された場合に、押圧板と支持板とに加圧力が加えられるが、支持板側には電池缶が存在するため、加圧力は押圧板を介して積層電極体に加えられることになる。この場合、押圧板は積層電極体の最外周面と略同形状か、それよりも大きな形状を成しているので、上記加圧力が積層電極体の全体に均一に加えられることになる。
加えて、支持板は板状であるので、電池缶と支持板との接触は点接触ではなく面接触となり、電池缶に加えられる加圧力は１点に集中して加えられることがない。したがって、長期間保存したり、充放電によって積層電極体が膨張した場合であっても、電池缶が外方に膨らむような変形が生じるのを抑制することができる。この結果、電池の信頼性が向上すると共に、積層電極体に適正な圧力を加えるという機能が長期間にわたり十分に発揮されるので、サイクル特性（特に、高率で充放電を行なった場合のサイクル特性）を飛躍的に向上させることができる。
【００１０】
上記２つの最外周面と、これらの面と各々対応する上記電池缶の内面との間には、それぞれ上記加圧手段が設けられていることが望ましい。
積層電極体の積層方向における２つの最外周面にそれぞれ加圧手段が設けられていれば、例え一方の加圧手段の加圧力が減少した等の場合であっても他方の加圧手段により積層電極体に加圧力が加えられることになり、長期間に亘って上記作用効果が一層発揮される。
【００１１】
上記支持板が上記最外周面と略同形状を成すことが望ましい。
上記構成であれば、電池缶と支持板との接触面積が大きくなるので、電池缶の単位面積当たりに加えられる加圧力は更に小さくなる。したがって、上述した電池の信頼性とサイクル特性とが更に向上する。
【００１２】
上記加圧部材、上記支持板、及び上記押圧板が、実質的に耐電解液性であることが望ましい。
上記構成であれば、加圧部材等が電解液中に溶け出すことがなく、それによる加圧部材等の変形を抑制することができると共に、電解液のイオン伝導度の低下等、電池性能への悪影響も抑えられる。また、加圧部材等は電解液を保持しない材質であることが好ましい。但し、電解液を保持しても実質的に変形しない材質、変形の程度が本発明が解決しようとする課題を解決できる程度の材質であれば問題ない。
【００１３】
上記加圧部材が内部に不活性ガスが封入された加圧袋から成ることが望ましい。
このように、加圧部材が加圧袋から構成されていれば、加圧袋が萎んだ状態で加圧手段を電池缶内に挿入し、当該挿入が終了した後に加圧袋内に不活性ガスを注入すれば良いので、加圧手段を電池缶内に挿入する際に加圧手段を押圧しつつ挿入する必要がなくなる。
したがって、電池の製造を容易化することが可能である。
【００１４】
上記加圧袋はラミネート樹脂から成ることが望ましい。
加圧袋がラミネート樹脂で構成されていれば、ラミネート樹脂は耐電解液性に優れると共に、気体や固体の耐透過性に優れているので、加圧袋としての機能が長期間に亘って十分に発揮される。
【００１５】
上記加圧部材が弾性体から成ることが望ましい。
上記構成であれば、積層電極体が充放電により膨張収縮した場合であっても、それに対応して加圧部材も伸縮することができる。したがって、積層電極体が膨張した場合であっても、過度の加圧力が積層電極体に加わるのを抑制できるので、正負両極の活物質が潰れて電池の諸特性が低下したり、セパレータが破れることによる電池の内部短絡が発生するのを抑制することができる。
【００１６】
上記加圧部材が１つである場合には、上記押圧板の中央部に配置されることが望ましい。
上記構成であれば、押圧板と支持板（電池缶の内面）との平行状態が維持されるので、積層電極体の各部位に均一に加圧力が加えられることになる。
尚、加圧部材が２以上である場合には、押圧板の中央位置に対して各加圧部材を対称位置に設ける（例えば、加圧部材が４つであり、押圧板が方形状を成す場合には、加圧部材を押圧板の四隅近傍に設ける）ことが望ましい。このような構成であれば、上記と同様、積層電極体の各部位に均一に加圧力が加えられることになるからである。
【００１７】
上記加圧部材が絶縁性の場合に、上記押圧板及び上記支持板として、ニッケル金属板、表面がニッケルめっきされた金属板、表面が樹脂もしくはセラミックでコーティングされた金属板、樹脂板、或いはセラミック板を用いることが望ましい。
加圧部材が絶縁性の場合には、押圧板及び支持板としては導電性のものを用いても電池内で短絡が発生することはない。したがって、押圧板等としては、曲げ等に対する強度が大きく且つ耐電解液性のものであれば良い。そこで、このような性質を備えたものとしては、上記ニッケル金属板等が例示される。
【００１８】
上記加圧部材が非絶縁性の場合に、上記押圧板及び／又は上記支持板として、表面が絶縁性樹脂もしくは絶縁性セラミックでコーティングされた金属板、絶縁性樹脂板、或いは絶縁性セラミック板を用いることが望ましい。
加圧部材が非絶縁性の場合には、押圧板及び支持板としては、曲げ等に対する強度が大きく且つ耐電解液性であるということに加えて、電池内部短絡を防止すべく少なくとも一方の板には絶縁性のものを用いる必要がある。そこで、このような性質を備えたものとしては、上記絶縁性樹脂板等が例示される。
【００１９】
上記電池缶および電池蓋を含んで構成される外装体が、１枚または複数枚の金属板を立体状に組み立てて辺縁部を溶接して構成されていることが望ましい。
本発明において、「電池缶および電池蓋を含んで構成される外装体」とは、有底方形筒状の電池缶の開口部が電池蓋で封口されたものと実質的に同一の構成であって、最終的に６面が閉塞した直方体状の構成となっているものであればいずれも含意し、したがって組み立て前にいずれの面が蓋となっているかは問わない。
電池缶としては、例えば、金属板をパンチ、ダイス等により継ぎ目のない有底筒状となるように変形加工する、いわゆる深絞り加工等の方法により有底方形筒状に成形したものを用いることもでき、これによれば電池を低コストで作製できるという利点もあるが、これに対し、外装体として、１枚または複数枚の金属板を立体状に組み立てて辺縁部を溶接して構成されたものを用いると、この金属板を溶接する前にこの金属板の内側に上記積層電極体を配置し、両側から加圧した状態で辺縁部を溶接して外装体を構成することにより、上記積層電極体に対しより容易かつ効果的に均一な構成圧を印加しながら電池を作製することができ、したがって電池の信頼性およびサイクル特性をさらに向上させることが可能となる。
【００２０】
上記外装体を構成する６面のうち、上記積層電極体の積層方向における２つの最外周面と対応する２面が、互いに分離した別の金属板で構成されていることが望ましい。
外装体としては、例えば、積層電極体の積層方向における２つの最外周面を両側から包囲するように１枚の金属板を中央部で断面コ字形状に折り曲げ、先端縁を溶接して構成するようにしてもよいが、これによれば、両側から加圧する工程で、折り曲げた辺縁部分においては連続した一定形状を有する折り返し部分が加圧されるため、印加された圧力に対して一定の応力が生じることとなるのに対し、これと反対側に位置する先端縁部分は２叉状に分離していて自由状態にあり、したがって、前者の折り曲げた辺縁部分と、後者の先端縁部分との、両部分に対し均等に圧力をかけながら加圧することが比較的に困難であり、その結果、両部分に対する圧力のかかりかたが偏る（不均等となる）こととなりやすい。これに対し、上記のように、外装体を構成する６面のうち、上記積層電極体の積層方向における２つの最外周面と対応する２面が、互いに分離した別の金属板で構成されていれば、両側から加圧される２面の間には、上記の折り返し部分のように互いに連続した部分がなく、いずれの部分においても分離した状態にあるため、各部分に均等に圧力をかけながら加圧することが容易である。
あるいは、前記のように１枚の金属板を折り曲げて構成される外装体の場合であっても、折り曲げた辺縁部分における適宜箇所、例えば断面コ字形状をなす折り返し部分における上端縁または下端縁等に、ミシン目、溝等の脆弱部を形成しておき、両側から加圧する工程でこの脆弱部を破断させ、この後、この破断部を、反対側に位置する先端縁部分とともに溶接するようにしてもよく、これによれば折り曲げた辺縁部分と先端縁部分とに対し均等に圧力をかけながら加圧することが可能である。
【００２１】
加圧前の上記積層電極体と上記加圧手段との厚みの合計が、上記外装体の奥行より大であることが望ましい。
本発明において、「外装体の奥行」とは、外装体内に配置される積層電極体の積層方向に等しい厚み方向における内部の奥行のことである。
上記構成によれば、両側から加圧する工程で、上記積層電極体に確実に圧力を印加することができる。
【００２２】
加圧前の上記積層電極体と上記加圧手段との厚みの合計が、上記外装体の奥行の１０３〜１１５％であることが望ましい。
加圧前の上記積層電極体と上記加圧手段との厚みの合計が上記外装体の奥行の１０３％以上であれば、加圧する工程で積層電極体に印加する圧力を十分なレベルとすることができる。一方、加圧前の上記積層電極体と上記加圧手段との厚みの合計が上記外装体の奥行の１１５％以下であれば、加圧する工程で積層電極体に印加する圧力を適正な範囲内とすることができ、例えば圧力が過大となって該積層電極体が損傷されたりするといった事態は生じにくい。
【００２３】
また、本発明の積層型電池の製造方法は、上記外装体を構成する金属板の内側に上記積層電極体を配置し、上記積層電極体の積層方向における２つの最外周面と対応する２面を両側から加圧し、少なくとも１辺を溶接することを特徴とする。
上記構成により、上記積層電極体に対し容易かつ効果的に均一な構成圧を印加しながら電池を作製することができ、したがって電池の信頼性およびサイクル特性をさらに向上させることができる。
【発明の効果】
【００２４】
本発明によれば、充放電によって積層電極体が膨張した場合であっても、電池缶が外方に膨らむような変形が生じるのを抑制して、信頼性とサイクル特性とを飛躍的に向上させることができるという優れた効果を奏する。
【発明を実施するための最良の形態】
【００２５】
以下、本発明に係る積層型電池を以下に説明する。なお、本発明における積層型電池は、下記の形態に示したものに限定されず、その要旨を変更しない範囲において適宜変更して実施できるものである。
【００２６】
（積層型電池の構造）
図１及び図２に示すように、本発明の積層型電池は、アルミニウムから成る有底方形筒状の電池缶１０（電池缶の内側における幅は１００ｍｍ、高さは１１０ｍｍ、厚みは１５ｍｍであって、缶厚は１ｍｍである）を有しており、この電池缶１０の開口部には、内部を封口するための電池蓋１１（幅は１０２ｍｍ、厚みは１７ｍｍ）がレーザー溶接法により固定されている。上記電池蓋１１には正極端子１２と負極端子１３とが固定されており、また、電池蓋１１の略中央には、電池蓋１１に形成された貫通孔に厚み０．５ｍｍのアルミニウム板がレーザー溶接法により固定されたガス排出弁１４が設けられている。尚、上記アルミニウム板には、電池内部圧力が異常上昇したときに円滑に破断するように、溝が形成されている。
【００２７】
上記電池缶１０の内部には積層電極体４が設けられており、この積層電極体４は、図３に示すように、正極１と負極２とがセパレータ３を介して交互に配置される構造であり、最外位置には負極２が配置されている。また、上記積層電極体１０における積層方向の両端面（最外に存在する負極２の外側）には、負極２と外形寸法が略同一のポリプロピレン製の補助シート５（厚み：４０μｍ）が各々配置されている。これら補助シート５には、図４及び図５に示すように、上記積層電極体４を跨ぐように、ポリイミドから成る６つのずれ防止用テープ７が貼着され、且つ、ずれ防止用テープ７は上記積層電極体１０の４辺に配置されている。このようにずれ防止用テープ７が配置されることにより、正負両極やセパレータが移動するのを抑制することができ、電極間の積層ずれが抑えられることになる。
【００２８】
上記正極１は、図６に示すように、略正方形状のアルミニウム箔から成る正極用導電性芯体の両面の全面に、ＬｉＣｏＯ2から成る正極活物質と、カーボンブラックから成る導電剤と、ポリフッ化ビニリデンから成る結着剤とから構成される正極活物質層１ａが設けられる構造となっている。上記正極１の幅Ｌ１は９４ｍｍ、高さＬ２は９３ｍｍとなっており、また、正極１の一辺からは、上記正極用導電性芯体と一体形成された正極集電タブ１ｂが設けられ、この正極集電タブ１ｂは上記積層電極体４から突出する構造となっている。
【００２９】
上記負極２は、図７に示すように、略正方形状の負極導電性芯体の両面の全面に、黒鉛から成る負極活物質と、ポリフッ化ビニリデンから成る結着剤とから構成される負極活物質層２ａが設けられる構造となっている。上記負極２の幅Ｌ３は９９ｍｍ、高さＬ４は９８ｍｍであり、負極２の一辺からは、上記負極用導電性芯体と一体形成された負極集電タブ２ｂが設けられ、この負極集電タブ２ｂは上記積層電極体４から突出する構造となっている。
【００３０】
上記セパレータ３は、厚み３０μｍのポリプロピレン（ＰＰ）から成り、図８に示すように、幅Ｌ５は９９ｍｍ、高さＬ４は９８ｍｍの略正方形状となっている。
また、積層電極体４から突出する複数の正極集電タブ１ｂは、図５に示すように、上記正極端子１２と電気的に接続するための貫通孔８ａが形成された正極集電体８と溶着されている一方、積層電極体４から突出する複数の負極集電タブ２ｂは、上記負極端子１３と電気的に接続するための貫通孔９ａが形成された負極集電体９と溶着されている。尚、図５において、６は溶着部である。
【００３１】
さらに、正極端子１２は、図９に示すように、内部端子２４と、外部端子２２と、鍔部２３とからなり、且つ、内部端子２４には貫通孔２４ａが形成され、上記正極集電体８と上記内部端子２４とが重ねられた状態で、図示しないボルトとナットとでピン結合される。一方、上記外部端子２２は電池蓋１１に形成された透穴２９を挿通して突出され、ナット２７、２８により電池蓋１１に固定される。図９中、２５、２６は絶縁体のスペーサであり、正極端子１２と電池蓋１１とを絶縁するという役割を有する。尚、図９には示していないが、上記負極端子１３も上記正極端子１２と同様の構成で電池蓋１１に固定されている。
【００３２】
ここで、上記積層電極体４の積層方向における最外周面４ａと、これらの面と対応する上記電池缶１０の内面との間には、図１０に示すように、加圧手段３４、３４が配置されている。これら加圧手段３４、３４は、上記最外周面４ａと接触する押圧板３１と、上記電池缶１０の内面と接触する支持板３２と、この支持板３２と上記押圧板３１との間に配置されるゴム（加圧部材）３３〔弾性力：１ＭＰａ〕とを備えている。
図１０及び図１１に示すように、上記押圧板３１と支持板３２との厚みＬ１０は０．５ｍｍであり、また、幅Ｌ１３は９９ｍｍ、高さＬ１４は９８ｍｍとなっている。即ち、押圧板３１と支持板３２との平面形状は、上記積層電極体４の最外周面４ａの形状（負極の平面形状）と同様の形状となっている。また、押圧板３１と支持板３２との材質は、耐電解液性を有するニッケルから構成されている。一方、上記ゴム３３の厚みＬ１２は０．５ｍｍであり、また、幅Ｌ１５は６０ｍｍ、高さＬ１６は６０ｍｍとなっており、上記押圧板３１と上記支持板３２との略中央部に設けられている。また、上記積層電極体４と上記加圧手段３４、３４とを上記電池缶１０に押し込む際の作業を円滑に行なうべく、上記ゴム３３は上記押圧板３１及び上記支持板３２のうち少なくとも一方の板に接着されている構成となっている。更に、上記ゴム３３の材質は、耐電解液性を有するポリテトラフルオロエチレンである。
【００３３】
（積層型電池の作製方法）
〔正極の作製〕
正極活物質としてのＬｉＣｏＯ2を９０質量％と、導電剤としてのカーボンブラックを５質量％と、結着剤としてのポリフッ化ビニリデンを５質量％と、溶剤としてのＮ−メチル−２−ピロリドン（ＮＭＰ）溶液とを混合して正極用スラリーを調製した。次に、この正極用スラリーを、正極集電体としてのアルミニウム箔（厚み:１５μｍ）の両面に塗布した。その後、溶剤を乾燥し、ローラーで厚み０．１ｍｍにまで圧縮した後、上述した幅Ｌ１及び高さＬ２になるように切断して正極１を作製した。
【００３４】
〔負極の作製〕
負極活物質としての黒鉛粉末を８５質量％と、結着剤としてのポリフッ化ビニリデンを１５質量％と、溶剤としてのＮＭＰ溶液とを混合してスラリーを調製した後、このスラリーを負極集電体としての銅箔（厚み：１０μｍ）の両面に塗布した。その後、溶剤を乾燥し、ローラーで厚み０．０８ｍｍにまで圧縮した後、上述した幅Ｌ３及び高さＬ４になるように切断して負極２を作製した。
【００３５】
〔積層電極体の作製〕
上述のようにして得られた正極１を５０枚と負極２を５１枚とを、上述の形状に切断されたポリプロピレン製のセパレータ３を介して交互に積層して積層電極体４を作製すると共に、この積層電極体４における積層方向の両端面（最外に存在する負極の外側）に、補助シート５を配置した。次に、積層電極体４の４辺に、積層電極体４を跨ぐようにして、６つのずれ防止用テープ７を貼着した。次いで、積層電極体４から突出した複数の正極集電タブ１ｂと正極集電体８とを超音波溶着法にて溶着すると共に、積層電極体４から突出した複数の負極集電タブ２ｂと負極集電体９とを超音波溶着法にて溶着した。
【００３６】
〔加圧手段の作製〕
厚み０．５ｍｍのニッケル板を９９ｍｍ×９８ｍｍとなるように切断して、押圧板３１と支持板３２とを作製した後、これら板３１、３２のうち少なくとも一方の板３１、３２の略中央部にゴム３３を接着した。そして、押圧板３１と支持板３２との間にゴム３３を配置することにより、加圧手段３４を作製した。
【００３７】
〔外装体への挿入〕
上記正極集電体８と上記電池蓋１１に固定された内部端子２４とを重ねた状態で、ボルトとナットとでピン結合すると共に、図１２に示すように、上記積層電極体４の積層方向における最外周面４ａ、４ａに加圧手段３４、３４を配置した。次に、加圧手段３４、３４をＡ方向に加圧した状態を維持しつつ、電池缶１０の収納空間内に、積層電極体４と加圧手段３４、３４とを挿入した。
【００３８】
〔電解液の注入および外装体の密封化〕
上記電池缶１０の開口部分から収納空間内に、混合溶媒〔ＥＣ（エチレンカーボネート）とＭＥＣ（メチルエチルカーボネート）〕とが体積比で３０：７０の割合で混合された溶媒）にＬｉＰＦ6が１Ｍ（モル／リットル）の割合で溶解された電解液を注入し、最後に電池缶１０の開口部に電池蓋１１を溶接することにより積層式電池を作製した。
【実施例１】
【００３９】
（実施例１)
実施例１の積層型電池としては、上記発明を実施するための最良の形態で説明した電池と同様に作製したものを用いた。
このようにして作製した電池を、以下、本発明電池Ａ１と称する。
【００４０】
（実施例２)
図１３に示すように、４つのゴム３３〔直径Ｌ１７：１０ｍｍ、厚み：０．６ｍｍ、弾性力：１ＭＰａ〕を、押圧板３１と支持板３２との間の４隅近傍に配置した他は、上記実施例１と同様にして電池を作製した。
このようにして作製した電池を、以下、本発明電池Ａ２と称する。
【００４１】
（実施例３)
図１４に示すように、上記実施例２で用いたゴムと同一のゴム３３を、押圧板３１と支持板３２との間の中央部に１つだけ配置した他は、上記実施例２と同様にして電池を作製した。
このようにして作製した電池を、以下、本発明電池Ａ３と称する。
【００４２】
（実施例４)
図１５及び図１６に示すように、押圧板３１と支持板３２との間に、ゴム３３に代えてラミネート樹脂製の加圧袋３５を配置する他は、上記実施例１と同様にして電池を作製した。
ここで、上記加圧袋３５の厚みは０．１ｍｍ、幅Ｌ２０は８０ｍｍ、高さＬ２１は８０ｍｍとなるように構成されており、押圧板３１と支持板３２との間の略中央部に設けられている。また、この加圧袋３５を用いて積層型電池を作製する際には、加圧袋３５が萎んだ状態で押圧板３１と支持板３２との間に配置し、これらを積層電極体４と共に電池缶１０内に配置した後、内圧が０．２ＭＰａとなるまで不活性ガス（アルゴンガス等）をガス供給口３５ａから供給し、最後にガス供給口３５ａを熱封止することに行なう。
このようにして作製した電池を、以下、本発明電池Ａ４と称する。
【００４３】
（比較例）
図１７に示すように、片側が凸状になったニッケル製加圧板(突起部最小高さＬ２３はｌｍｍ、最大高さＬ２４は１．６ｍｍ、幅は９９ｍｍ、高さは９８ｍｍ)４０を２枚作製し、これらを積層電極体４の積層方向における最外周面４ａ、４ａに配置して積層型電池を作製した他は、実施例１と同様にして電池を作製した。
このようにして作製した電池を、以下、比較電池Ｚと称する。
【００４４】
（実験)
上記本発明電池Ａ１〜Ａ４及び比較電池Ｚの作製時に、積層電極体の最外周面と加圧手段との間に、図１８及び図１９に示すような感圧紙（０．２ＨＰａで反応し、圧力のかかっているところが変色する。尚、図１８及び図１９では変色した部分をハッチングで表示している）４１を配置して電池缶内に挿入した。そして、このような状態で１時間放置した後、電池缶表面に定規を当てて電池缶の膨れの有無を確認すると共に、積層電極体や加圧手段と一緒に感圧紙を電池缶から取り出し、圧力の加わり方を確認した。また、再度同様にして感圧紙をセットし、積層電極体、加圧手段、及び感圧紙を電池缶に挿入し、再度電池缶の膨れの有無と圧力の加わり方とを確認した。それらの結果を表１に示す。
【００４５】
【表１】
2009004361.tif 000003
【００４６】
表１から明らかなように、本発明電池Ａ１〜Ａ４では、１回目、２回目の挿入を問わず、図１８に示すように感圧紙が均一に変色していることから、積層電極体全体が均一に加圧されており、しかも、１回目、２回目の挿入を問わず電池缶に膨れが発生していないことも確認した。これに対して、比較電池Ｚでは、１回目の挿入では、図１８に示すように感圧紙が均一に変色していることから、積層電極体全体が均一に加圧されているものの、電池缶中央部に膨らみが発生したことが確認された。また、２回目の挿入における膨らみ状態は１回目の挿入後１時間経過したときの状態と変化していないが、図１９に示すように感圧紙が均一に変色していないことから、積層電極体全体に均一に圧力が加わっていないことが認められた。これは、以下に示す理由によるものと考えられる。
【００４７】
比較電池Ｚでは、１回目の挿入直後には電池缶の変形はない（例え、変形があっても微少である）ので、積層電極体全体が均一に加圧されるが、その後電池を放置しておくと、凸状のニッケル製加圧板と電池缶との接触が点接触であることに起因して、当該点接触部分に集中的に力が加わり、電池缶がニッケル製加圧板の加圧力により膨らむ（表１から明らかなように、1回目の挿入を終え１時間経過後に比較電池Ｚは膨らんでいる）。このように電池缶が膨らむため、２回目の挿入では積層電極体全体が均一に加圧されなくなる。
これに対して、本発明電池Ａ１〜Ａ４では、１回目の挿入時を終えその後電池を放置しておいても、支持板と電池缶との接触が面接触であるため、電池缶が支持板の加圧力により膨らむのを防止できる。このため、２回目の挿入時であっても積層電極体が均一に加圧されるという理由によるものと考えられる。
【００４８】
（実施例５)
図２１に示すように、厚み１ｍｍの矩形状のアルミニウム板の両側縁部を直角に折り曲げ、縦Ｌ２５が１１０ｍｍ、横Ｌ２６が１００ｍｍの長方形状の上片５１の左右両側縁からそれぞれ高さＬ２７が１５ｍｍの右側片５２および左側片５３が垂下した略溝形の上蓋５０Ｔを作製した。また、同様に矩形状のアルミニウム板を折り曲げ、縦が１１０ｍｍ、横が１００ｍｍの長方形状の下片５４の前後両側縁からそれぞれ高さが１６ｍｍの前側片５５および後側片５６が直角に上方に延出した略溝形の下蓋５０Ｂを作製し、前側片５５には、上記実施例１で用いた正極端子１２および負極端子１３と同様の正極端子５８および負極端子５９を固定するとともに、上記実施例１で用いたガス排出弁１４と同様のガス排出弁（図示省略）を設けた。
【００４９】
ついで、上記実施例１で用いたものと同一の積層電極体４を、積層方向における最外周面４ａ、４ａを上下面とし、これら最外周面４ａ、４ａの上下に上記実施例１で用いたものと同一の加圧手段３４、３４をそれぞれ配置した状態で、上記上蓋５０Ｔと下蓋５０Ｂとの間に配置し、積層電極体４の正極集電体８および負極集電体９を下蓋５０Ｂの正極端子５８および負極端子５９にそれぞれ上記実施例１の場合と同様にしてピン結合した。このとき、積層電極体４と加圧手段３４、３４との厚みの合計は１５ｍｍであった。
【００５０】
ついで、上記上蓋５０Ｔおよび下蓋５０Ｂを、上定盤６０Ｔおよび下定盤６０Ｂにより、図２１中の矢印Ｘ１およびＸ２に示すように上下両側から加圧した。このとき、図２２に示すように、上蓋５０Ｔの縦Ｌ２５が下蓋５０Ｂの前側片５５と後側片５６との間に納まり、上蓋５０Ｔの右側片５２および左側片５３の下端が下蓋５０Ｂの下片５４の上面に当接するとともに、上蓋５０Ｔの上面が下蓋５０Ｂの前側片５５および後側片５６の上端と面一となるようにして、上蓋５０Ｔが下蓋５０Ｂの内側にほぼ隙間なく嵌入した体勢となるようにした。
【００５１】
ついで、図２２（ａ）に示す、上蓋５０Ｔの上片５１と下蓋５０Ｂの前側片５５および後側片５６との接線Ｅ１、Ｅ２、ならびに、図２２（ｂ）に示す、上蓋５０Ｔの右側片５２および左側片（図示せず）と下蓋５０Ｂとの接線Ｅ３、Ｅ４、Ｅ５（計８本の接線）を、順次レーザ溶接により溶接していき、その途上で上記実施例１で用いたものと同一の電解液を注入するようにして、積層電極体４が閉塞した外装体５０の収納空間内に収容された積層式電池を作製した。この外装体５０の厚みは１６ｍｍ、奥行（厚み方向における内部の奥行）は１４ｍｍであり、したがって積層電極体４と加圧手段３４、３４との厚みの合計は上記外装体５０の奥行に等しい１４ｍｍである。
【００５２】
上記実施例５の積層式電池によれば、上記外装体５０が、それぞれ１枚の金属板を折り曲げてなる上蓋５０Ｔと下蓋５０Ｂとをつき合わせることにより直方体状に組み立てられ、該上蓋５０Ｔおよび下蓋５０Ｂにおける互いに当接し合う計８辺を溶接して構成されており、その作製工程において、上蓋５０Ｔと下蓋５０Ｂとを溶接する前に内側に積層電極体４を配置し、上下両側から加圧した状態で上記８辺を溶接して外装体５０を構成するようにしているので、上記積層電極体４に対し容易かつ効果的に均一な構成圧が印加されており、したがって電池の信頼性およびサイクル特性がさらに向上している。
【００５３】
また、上記外装体５０を構成する６面のうち、上記積層電極体４の積層方向における２つの最外周面４ａ、４ａと対応する２面（即ち上蓋５０Ｔの上片５１および下蓋５０Ｂの下片５４）が、互いに分離した別の金属板よりなる上蓋５０Ｔおよび下蓋５０Ｂで構成されているので、両側から加圧される２面の間には、折り返し部分のように互いに連続した部分がなく、いずれの部分においても上下に分離した状態にあるため、各部分に均等に圧力がかかるようになっている。
【００５４】
また、加圧前の上記積層電極体４と上記加圧手段３４、３４との厚みの合計が１５ｍｍであり、上記外装体５０の奥行１４ｍｍより１ｍｍだけ大となっているので、両側から加圧する工程で、上記積層電極体４に確実に圧力が印加されるようになっている。
【００５５】
また、加圧前の上記積層電極体４と上記加圧手段３４、３４との厚みの合計１５ｍｍが、上記外装体５０の奥行１４ｍｍの約１０７％となっているので、加圧する工程で積層電極体４に印加される圧力が十分なレベルとなる一方、該積層電極体４の損傷といった事態が生じにくい適正な範囲内の圧力となっている。
【００５６】
このとき、例えば積層電極体４と上記加圧手段３４、３４との厚みの合計が１６．１ｍｍ以上（外装体５０の奥行１４ｍｍの１１５％以上）になると、極板最上下部の表面に加圧しわが入り、加圧分布に不均一やムラが生じて耐久性（サイクル寿命）が低下することとなる。
【００５７】
また、積層電極体４の上下に加圧手段３４、３４が配置されているので、溶接工程において例えばレーザが溶接箇所から内部に突き抜けるように照射された場合でも、該加圧手段３４、３４により積層電極体４が保護されるという効果も得られる構成となっている。
【００５８】
（その他の事項）
（１）上記実施例では非水電解質電池を例にとって説明したが、このような電池に限定されるものではなく、アルカリ電池等にも本発明を適用しうることは勿論である。
【００５９】
（２）上記実施例１〜３では、加圧部材としてのゴムとしてポリテトラフルオロエチレン製のものを用いたが、これに限定するものではなく、耐電解液製に優れるポリエチレン製、カルレッツ製のものを用いることもできる。また、ゴムの形状は円柱状のものに限定するものではなく、粒状、リング状等各種の形状のものを用いることができる。更に、加圧部材としてはゴムの他にスプリング等を用いることもできる。
【００６０】
（３）上記実施例１〜３では加圧部材の弾性力を１ＭＰａとしているが、この値に限定するものではなく、０．１〜１．５ＭＰａ（特に、０．５〜１ＭＰａ）であれば良い。尚、このような値に限定するのは、この値より小さい場合には、積層電極体に十分な加圧力を与えることができない一方、この値より大きい場合には、加圧手段を積層電極体と共に電池缶に挿入する際に、加圧部材を圧縮し難く作業性の低下を招来することがあるからである。
【００６１】
（４）押圧板としてはニッケル板に限定するものではなく、図２０に示すように、ニッケルから成る凹状の本体部３１ａとゴムから成る凸状の弾性部３１ｂとから構成しても良い（尚、弾性部３１ｂが積層電極体と接触している）。このような構成であれば、活物質が破壊されるのを一層抑制することができる。具体的には、例えば、負極にシリコンを用いた非水電解質電池では充電時には膨張を生じるが、この場合、電極体の中央部の方が端部よりも膨張が大きくなる。したがって、押圧板がニッケル板単体から成る場合には、中央部の活物質が破壊されるおそれがある。しかし、押圧板３１が上記構造であれば、凸状の弾性部３１ｂの中央部が十分に収縮することが可能であるので、中央部の活物質が破壊されるのを抑制することができる。但し、弾性部３１ｂの弾性力が余り大きいと上記効果を十分に発揮することができない一方、弾性部３１ｂの弾性力が余り小さいと通常時における積層電極体中央部に対する加圧力が小さくなる。したがって、上記不都合が生じない程度の弾性力〔０．１〜１．５ＭＰａ（特に、０．５〜１ＭＰａ）〕に規制する必要がある。
【００６２】
（５）上記実施例では、支持板の大きさは積層電極体の積層方向における２つの最外周面と略同じ大きさとしたが、このような大きさに限定するものではなく、これより若干大きくても良く（ただし、電池缶の内面よりは小さい）、また小さくても良い。但し、余り小さくなると、支持板と電池缶との接触面積が小さくなって、電池缶に対する加圧力が集中してしまうことがあるので、積層電極体の最外周面の面積の１／２程度以上であることが望ましい。
【００６３】
（６）上記実施例４ではラミネート製の加圧袋の内圧を０．２ＭＰａとしたが、これに限定するものではなく、０．１〜０．２ＭＰａであれば積層電極体を均一に加圧できる。尚、０．２５ＭＰａ以上になると、加圧袋が破損することがあるので、内圧を余り高く設定することは望ましくない。
（７）正極活物質としては、上記ＬｉＣｏＯ2に限定するものではなく、ＬｉＮｉＯ2、ＬｉＭｎＯ4或いはこれらの複合体等であっても良く、負極活物質としては上記天然黒鉛に限定するものではなく、人造黒鉛、シリコン等であっても良い。
【００６４】
（８）上記実施例では、全ての負極２につき、負極用導電性芯体の両面に負極活物質層を形成したが、正極と対向していない部位の負極活物質層（具体的には、最外に配置された負極の外側に存在する負極活物質層）はなくても良い。そして、このような構造とすれば、積層電極体の厚みが小さくなるので、電池の高容量密度化を達成できる。
【００６５】
（９）上記実施例５では、外装体５０の下蓋５０Ｂが、１枚の金属板を略溝形（略コ字形）に折り曲げることにより、下片５４、前側片５５および後側片５６が一体的に形成された構成となっていたが、例えば図２３に示すように、下蓋７０Ｂにおける下片７４、前側片７５および後側片７６のうち、後側片７６のみを別体としてもよい。なお、同図において、後側片７６が別体となっている点以外は、上蓋７０Ｔおよび下蓋７０Ｂの構成は前記実施例５の上蓋５０Ｔおよび下蓋５０Ｂの構成と同様である。
さらには、外装体を構成する６面のうちのいずれの面を別体としてもよいが、多くの面を別体として構成するほど溶接箇所も多くなって工数が増大するため、溶接箇所を少なく抑えながらかつ積層電極体に対し均一な構成圧を印加しやすくできる点で、前記実施例５のように、それぞれ１枚の金属板を折り曲げてなる上蓋５０Ｔおよび下蓋５０Ｂの２点からなる構成とすることが望ましい。
【００６６】
また、例えば図２４に示すように、積層電極体４の積層方向における２つの最外周面４ａ、４ａを上下両側から包囲し得るように１枚の金属板を中央部で断面コ字形状に折り曲げ、先端縁を溶接して外装体８０を構成するようにしてもよいが、これによれば、両側から加圧する工程で、折り曲げた辺縁部分８０ａにおいては連続した一定形状を有する折り返し部分が加圧されるため、印加された圧力に対して一定の応力が生じることとなるのに対し、これと反対側に位置する先端縁部分８０ｂ、８０ｂは上下に２叉状に分離していて自由状態にあり、したがって、前者の折り曲げた辺縁部分８０ａと、後者の先端縁部分８０ｂ、８０ｂとの、両部分に対し均等に圧力をかけながら加圧することが比較的に困難であり、その結果、両部分に対する圧力のかかりかたが偏る（不均等となる）こととなりやすい。これに対し、上記実施例５における積層式電池の外装体５０では、前述の通り、積層電極体４の積層方向における２つの最外周面４ａ、４ａと対応する２面が、互いに分離した別の金属板で構成されており、両側から加圧される２面の間には、上記の折り返し部分のように互いに連続した部分がなく、いずれの部分においても上下に分離した状態にあるため、各部分に均等に圧力をかけながら加圧することが容易である。
【００６７】
なお、上記のように１枚の金属板を折り曲げて構成される外装体８０の場合、例えば、断面コ字形状をなす折り返し部分における上端縁８０ｃまたは下端縁８０ｄ等の適宜箇所に、ミシン目、溝等よりなる脆弱部を形成しておき、両側から加圧する工程でこの脆弱部を破断させ、この後、この破断部を、反対側に位置する先端縁部分８０ｂ、８０ｂとともに溶接するようにしてもよく、これによれば折り曲げた辺縁部分８０ａと先端縁部分８０ｂ、８０ｂとに対し均等に圧力をかけながら加圧することができる。
【産業上の利用可能性】
【００６８】
本発明は、例えばロボット、電気自動車、バックアップ電源に適用することができる。
【図面の簡単な説明】
【００６９】
【図１】本発明の積層型電池の斜視図である。
【図２】本発明の積層型電池の断面図である。
【図３】本発明の積層型電池に用いる積層電極体の分解斜視図である。
【図４】本発明の積層型電池に用いる積層電極体の側面図である。
【図５】本発明の積層型電池に用いる積層電極体の正面図である。
【図６】本発明の積層型電池に用いる正極の平面図である。
【図７】本発明の積層型電池に用いる負極の平面図である。
【図８】本発明の積層型電池に用いるセパレータの平面図である。
【図９】本発明の積層型電池に用いる電池蓋の分解斜視図である。
【図１０】本発明の積層型電池に用いる積層電極体に加圧手段を配置したときの断面図である。
【図１１】本発明の積層型電池に用いる加圧手段の平面図である。
【図１２】本発明の積層型電池を製造する場合の製造工程を示す説明図である。
【図１３】本発明の積層型電池に用いる加圧手段の変形例を示す平面図である。
【図１４】本発明の積層型電池に用いる加圧手段の他の変形例を示す平面図である。
【図１５】本発明の積層型電池に用いる加圧手段の更に他の変形例を示す断面図である。
【図１６】本発明の積層型電池に用いる加圧手段の更に他の変形例を示す平面図である。
【図１７】従来の積層型電池に用いる加圧手段の例を示す側面図である。
【図１８】加圧状態が均一な場合の感圧紙の状態を示す説明図である。
【図１９】加圧状態が不均一な場合の感圧紙の状態を示す説明図である。
【図２０】本発明の積層型電池に用いる押圧板の変形例を示す断面図である。
【図２１】本発明の積層型電池に用いる外装体の変形例およびこの外装体を用いた電池の加圧工程の状況を示す分解斜視図である。
【図２２】本発明の積層型電池に用いる外装体の変形例における上蓋および下蓋を組み立てた状況を示す（ａ）平面図および（ｂ）右側面図である。
【図２３】本発明の積層型電池に用いる外装体の変形例を示す分解斜視図である。
【図２４】本発明の積層型電池に用いる外装体の変形例の、溶接前の状況を示す斜視図である。
【符号の説明】
【００７０】
１：正極
２：負極
３：セパレータ
４：積層電極体
４ａ：最外周面
１０：電池缶
１１：電池蓋
３１：押圧板
３２：支持板
３３：ゴム
３４：加圧手段
【図１】
2009004361.tif 000004
【図２】
2009004361.tif 000005
【図３】
2009004361.tif 000006
【図４】
2009004361.tif 000007
【図５】
2009004361.tif 000008
【図６】
2009004361.tif 000009
【図７】
2009004361.tif 000010
【図８】
2009004361.tif 000011
【図９】
2009004361.tif 000012
【図１０】
2009004361.tif 000013
【図１１】
2009004361.tif 000014
【図１２】
2009004361.tif 000015
【図１３】
2009004361.tif 000016
【図１４】
2009004361.tif 000017
【図１５】
2009004361.tif 000018
【図１６】
2009004361.tif 000019
【図１７】
2009004361.tif 000020
【図１８】
2009004361.tif 000021
【図１９】
2009004361.tif 000022
【図２０】
2009004361.tif 000023
【図２１】
2009004361.tif 000024
【図２２】
2009004361.tif 000025
【図２３】
2009004361.tif 000026
【図２４】
2009004361.tif 000027